(57)【要約】【課題】  経済性および安全性に優れる手術用ゴム手袋およびその製造方法を提供する。【解決手段】  少なくとも手掌部２と前腕部３とを備える手術用の手袋において、手掌部２および前腕部３が例えば白色系第二色ゴム層Ｒ２を備え、手掌部２が白色系第二色ゴム層Ｒ２に加えてその外面に一体的に積層された褐色系第一色ゴム層Ｒ１を備える。また、手掌部２と前腕部３の外面に、手型１０の外面に存在する微細な型粗面１０ａによって形成された微細粗面Ｓを有する。手術中に第一色ゴム層Ｒ１が傷つくと、第二色ゴム層Ｒ２が目視され、手袋交換時期を知らせる。【選択図】      図１
2014025160.tif 000002
【特許請求の範囲】
【請求項１】
少なくとも手掌部（２）と前腕部（３）とを備えた手術用ゴム手袋であって、前記手掌部および前腕部が，第二色ゴム層（Ｒ２）を備え、前記手掌部が，前記第二色ゴム層に加えてその外面に一体的に積層され且つ第二色に対して目視により容易に区別し得る異色の第一色ゴム層（Ｒ１）を備え、少なくとも前記手掌部の外面が微細粗面（Ｓ）であることを特徴とする手術用手袋。
【請求項２】
少なくとも手掌部（２）と前腕部（３）とを備えた手術用ゴム手袋であって、前記手掌部および前腕部が，白色系第二色ゴム層（Ｒ２）を備え、前記手掌部が，前記白色系第二色ゴム層に加えてその外面に一体的に積層された褐色系第一色ゴム層（Ｒ１）を備え、少なくとも前記手掌部が微細粗面（Ｓ）であることを特徴とする手術用手袋。
【請求項３】
少なくとも手掌型部（１１）と前腕型部（１２）とを有し，外面に微細な型粗面（１０ａ）を有する手型（１０）を使用して手術用手袋を製造する方法であって、前記手型を下向き状態とし，前記手掌型部を第一色ゴム液（Ｌ１）に浸漬した後，引き上げることによって，前記手掌型部の外面に第一色ゴム層（Ｒ１）を形成する第一浸漬工程（Ｐ１）と、前記手型の手掌型部に形成された第一色ゴム層を生乾き状態とする乾燥工程（Ｐ２）と、前記手型の手掌型部と前腕型部とを第一色に対して目視により容易に区別し得る異色の第二色ゴム液（Ｌ２）に浸漬した後，引き上げることによって，前記手掌型部の第一色ゴム層の外面と前腕型部の外面とに第二色ゴム層（Ｒ２）を形成する第二浸漬工程（Ｐ３）と、前記手型の外面に形成された第一色ゴム層と第二色ゴム層を加硫する加硫工程（Ｐ４）と、前記手型の外面に形成された第一色ゴム層と第二色ゴム層を，前記手型から裏返しながら取り外す工程（Ｐ５）と、からなる手術用ゴム手袋の製造方法。
【請求項４】
少なくとも手掌型部（１１）と前腕型部（１２）とを有し，外面に微細な型粗面（１０ａ）を有する陶磁器製手型（１０）を使用して手術用手袋を製造する方法であって、前記手型を下向き状態とし，前記手掌型部を褐色系第一色ゴム液（Ｌ１）に浸漬した後，引き上げることによって，前記手掌型部の外面に褐色系第一色ゴム層（Ｒ１）を形成する第一浸漬工程（Ｐ１）と、前記手型の手掌型部に形成された褐色系第一色ゴム層を生乾き状態とする乾燥工程（Ｐ２）と、前記手型の手掌型部と前腕型部とを白色系第二色ゴム液（Ｌ２）に浸漬した後，引き上げることによって，前記手掌型部の褐色系第一色ゴム層の外面と前腕型部の外面とに白色系第二色ゴム層（Ｒ２）を形成する第二浸漬工程（Ｐ３）と、前記手型の外面に形成された褐色系第一色ゴム層と白色系第二色ゴム層を加硫する加硫工程（Ｐ４）と、前記手型の外面に形成された褐色系第一色ゴム層と白色系第二色ゴム層を，前記手型から裏返しながら取り外す工程（Ｐ５）と、からなる手術用ゴム手袋の製造方法。
【発明の詳細な説明】
【技術分野】
【０００１】
本発明は、手術の際に従事者等が使用するゴム手袋およびその製造方法に関するものである。
【背景技術】
【０００２】
従来から、手術の際に、従事者等を感染症ウイルスなどから守るために手術用のゴム手袋が使用されている（例えば、特許文献１参照）。この手術用ゴム手袋は、従事者等を守る重要な役目を持つため、ピンホールがなくバリヤー特性に優れ、さらに、手術中に容易に損傷することのない優れた機械的特性が求められる。また、従来の手術用ゴム手袋は、衛生面などを考慮して全体が白色のゴムで形成され、ほぼ全体が一層同色で構成されている（非特許文献１）。また、内面にニトリルコーティングをした三層構造のパウダーフリー手術用ゴム手袋も知られているが、三層構造の各層がいずれも略同色なので、外層に傷がついても目視により、損傷を認識することは困難であった。
【先行技術文献】
【非特許文献】
【０００３】
【非特許文献１】株式会社朝倉書店  ２０００年１１月２０日発行  ゴムの事典  ４４６〜４４８頁
【発明の概要】
【発明が解決しようとする課題】
【０００４】
こうした従来の手術用ゴム手袋においては、手術中にゴム手袋が損傷したか否かを気付くことが極めて困難であるため、損傷が発生していない場合であっても、通常、所定時間（例えば３０分間）経過したら新しいものに交換している。従って、長時間にわたる手術では多数の手術用ゴム手袋が必要となり、非経済的である。
【０００５】
また、この従来の手術用ゴム手袋は、手術中に傷が発生した場合であっても、全体が一色で形成されているので、その傷に気づかず使用し続ける場合があり、従って感染症の危険性がある。
【０００６】
本発明は特にこうした点に鑑み創案されたもので、経済性および安全性に優れる手術用ゴム手袋およびその製造方法を提供することを課題とする。
【課題を解決するための手段】
【０００７】
図１乃至図８を参照しながら説明する。請求項１に記載の手術用手袋１は、少なくとも手掌部２と前腕部３とを備えたものであり、前記手掌部２および前腕部３が、第二色ゴム層Ｒ２を備え、前記手掌部２が、前記第二色ゴム層Ｒ２に加えてその外面に一体的に積層され且つ第二色に対して目視により容易に区別し得る異色の第一色ゴム層Ｒ１を備え、少なくとも前記手掌部の外面が微細粗面Ｓであることを特徴とする。
【０００８】
請求項２に記載の手術用手袋１は、少なくとも手掌部２と前腕部３とを備えたものであり、前記手掌部２および前腕部３が、白色系第二色ゴム層Ｒ２を備え、前記手掌部２が、前記白色系第二色ゴム層Ｒ２に加えてその外面に一体的に積層された褐色系第一色ゴム層Ｒ１を備え、少なくとも前記手掌部２の外面が微細粗面Ｓであることを特徴とする。
【０００９】
請求項３に記載の手術用手袋の製造方法は、少なくとも手掌型部１１と前腕型部１２とを有し、外面に微細な型粗面１０ａを有する手型１０を使用して手術用手袋１を製造する方法であり、前記手型１０を下向き状態とし、前記手掌型部１１を第一色ゴム液Ｌ１に浸漬した後、引き上げることによって、前記手掌型部１１の外面に第一色ゴム層Ｒ１を形成する第一浸漬工程Ｐ１と、前記手型１０の手掌型部１１に形成された第一色ゴム層Ｒ１を生乾き状態とする乾燥工程Ｐ２と、前記手型１０の手掌型部１１と前腕型部１２とを第一色に対して目視により容易に区別し得る異色の第二色ゴム液Ｌ２に浸漬した後、引き上げることによって、前記手掌型部１１の第一色ゴム層Ｒ１の外面と前腕型部１２の外面とに第二色ゴム層Ｒ２を形成する第二浸漬工程Ｐ３と、前記手型１０の外面に形成された第一色ゴム層Ｒ１と第二色ゴム層Ｒ２を加硫する加硫工程Ｐ４と、前記手型１０の外面に形成された第一色ゴム層Ｒ１と第二色ゴム層Ｒ２を、前記手型１０から裏返しながら取り外す工程Ｐ５と、からなるものである。
【００１０】
請求項４に記載の手術用手袋の製造方法は、少なくとも手掌型部１１と前腕型部１２とを有し、外面に微細な型粗面１０ａを有する陶磁器製手型１０を使用して手術用手袋１を製造する方法であり、前記手型１０を下向き状態とし、前記手掌型部１１を褐色系第一色ゴム液Ｌ１に浸漬した後、引き上げることによって、前記手掌型部１１の外面に褐色系第一色ゴム層Ｒ１を形成する第一浸漬工程Ｐ１と、前記手型１０の手掌型部１１に形成された褐色系第一色ゴム層Ｒ１を生乾き状態とする乾燥工程Ｐ２と、前記手型１０の手掌型部１１と前腕型部１２とを白色系第二色ゴム液Ｌ２に浸漬した後、引き上げることによって、前記手掌型部１１の褐色系第一色ゴム層Ｒ１の外面と前腕型部１２の外面とに白色系第二色ゴム層Ｒ２を形成する第二浸漬工程Ｐ３と、前記手型１０の外面に形成された褐色系第一色ゴム層Ｒ１と白色系第二色ゴム層Ｒ２を加硫する加硫工程Ｐ４と、前記手型１０の外面に形成された褐色系第一色ゴム層Ｒ１と白色系第二色ゴム層Ｒ２を、前記手型１０から裏返しながら取り外す工程Ｐ５と、からなるものである。
【発明の効果】
【００１１】
請求項１に記載の手術用手袋１は、手掌部２が第二色ゴム層Ｒ２に加えてその外面に一体的に積層され且つ第二色に対して目視により容易に区別し得る異色の第一色ゴム層Ｒ１を備えるので、経済性および安全性に優れる。
【００１２】
すなわち、手掌部２が内面側の第二色ゴム層Ｒ２と外面側の第一色ゴム層Ｒ１との二層で構成されるので、手術中において手掌部２の表面（第一色ゴム層Ｒ１）に傷が発生すると、第一色ゴム層Ｒ１に第二色ゴム層Ｒ２が露出する。これにより、当該手術用手袋１に傷が発生したことを容易に視覚で確認することができる。
【００１３】
この視認によって、損傷した手術用手袋１を新たなものと交換することとすれば、従来のように、損傷が発生していなくても所定時間経過したら交換する場合と比較して、使用する数を減少させることができる。従って、極めて経済的である。
【００１４】
また、この手術用手袋１は手掌部２に発生した損傷を視認すると同時に新たなものと交換することができるので、安全性にも優れる。さらに、手掌部２は第二色ゴム層Ｒ２と第一色ゴム層Ｒ１との二層構造であるため、一層構造のものと比較して、製造過程および手術中の双方において、従事者などの皮膚に達するほどの損傷が発生し難い。これによっても高い安全性を確保することができる。
【００１５】
また、この手術用手袋１は、少なくとも手掌部２の外面が微細粗面Ｓであるので、この微細粗面Ｓが滑り止めの役目を果たす。これにより、手術器具を滑らせることなく安定して保持することができる。
【００１６】
請求項２に記載の手術用手袋１は、請求項１に記載の発明と同様の効果を発揮する。また、この手術用手袋１は、手掌部２の外面が褐色（白色系第二色ゴム層Ｒ２の外面に褐色系第一色ゴム層Ｒ１を積層）で前腕部３の外面が白色（白色系第二色ゴム層Ｒ２）であるため、白色系手術ガウンを着用した従事者等が違和感なく使用することができる。
【００１７】
また、この手術用手袋１は、手型１０を使用して製造され、微細粗面Ｓがその手型１０の外面に存在する微細な型粗面１０ａによって形成されているので、ムラのない安定した形態の微細粗面Ｓを得ることができる。
【００１８】
請求項３に記載の手術用手袋の製造方法は、第一浸漬工程Ｐ１、乾燥工程Ｐ２、第二浸漬工程Ｐ３、加硫工程Ｐ４および裏返し取外し工程Ｐ５によって手術用手袋１を製造するので、容易に経済性および安全性に優れた手術用手袋１を提供することができる。
【００１９】
請求項４に記載の手術用手袋の製造方法は、請求項３に記載の発明と同様の効果を発揮することができる。また、この製造方法は、手型１０として陶磁器製の型を使用したので、陶磁器特有の微細な粗面を型粗面１０ａとして利用することができ、これにより、手術用手袋１に好適な微細粗面Ｓを容易に形成することができる。更に、この手術用手袋１は、手掌部２の外面が褐色で前腕部３の外面が白色であるため、白色系手術ガウンを着用した従事者等が違和感なく使用することができる。
【図面の簡単な説明】
【００２０】
【図１】本発明に係る手術用手袋の実施形態を示す正面図である。
【図２】図１のＸ−Ｘ線拡大断面図である。
【図３】本発明に係る手術用手袋の製造方法の実施形態における第一浸漬工程を示す正面図である。
【図４】本発明に係る手術用手袋の製造方法の実施形態における乾燥工程を示す正面図である。
【図５】本発明に係る手術用手袋の製造方法の実施形態における第二浸漬工程を示す正面図である。
【図６】本発明に係る手術用手袋の製造方法の実施形態における加硫工程を示す正面図である。
【図７】本発明に係る手術用手袋の製造方法の実施形態における裏返し工程を示す正面図である。
【図８】本発明に係る手術用手袋の製造方法の実施形態を示すフローチャートである。
【発明を実施するための形態】
【００２１】
本発明に係る手術用手袋１の実施形態を、図１および図２に示す。この手術用手袋１は手掌部２と前腕部３とを備えており、手掌部２は五指部分を含み、前腕部３はその末端部にカフ部４を備えている。また、この手術用手袋１はその全体が天然ゴムで形成され、配合薬品として硫黄（加硫剤）およびビスフェノール系薬品（老化防止剤）を使用している。なお、当該手術用手袋１の肉厚は、０．１３ｍｍ〜０．２２ｍｍに設定している。また、パウダーは使用していない（パウダーフリー）。
【００２２】
手掌部２は、その内面側に形成された例えば白色系第二色ゴム層Ｒ２（天然ゴム）と、その第二色ゴム層Ｒ２の外面に一体的に形成された例えば褐色系第一色ゴム層Ｒ１（天然ゴム）を備えた二層構造であり、第一色と第二色とは、血液で染まったときでも染まらないときでも目視により容易に区別し得る異なった色になっており、テストの結果、褐色と白色とは明確に区別できた。
【００２３】
前腕部３は、手掌部２の第二色ゴム層Ｒ２と一体的に形成された第二色ゴム層Ｒ２で構成された一層構造である。なお、ここで言う「前腕部３」とは、手首から肘より下位部分までの範囲を言う。
【００２４】
また、手掌部２の外面（第一色ゴム層Ｒ１の外面）と前腕部３の外面（第二色ゴム層Ｒ２の外面）には、手型１０の外面に存在する微細な型粗面１０ａによって形成された微細粗面Ｓが形成されている。この微細粗面Ｓは、ミクロン単位の微細な無数の凹凸によって形成されるものである。なお、この微細粗面Ｓは、手掌部２の外面のみに形成することもできる。
【００２５】
さらに、前腕部３の末端部には、当該前腕部３の末端部をいわゆるロールエンド工程によって形成したカフ部４が形成されている。なお、本実施形態における手術用手袋１はカフ部４を備えているが、本発明は当該カフ部４を持たない手術用手袋も含む。
【００２６】
なお、本実施形態における手術用手袋１の微細粗面Ｓは、手型１０の外面に存在する微細な型粗面１０ａによって形成されているが、本発明はこれに限定されるものではなく、他の工程を加えることによって形成することも可能である。
【００２７】
本実施形態に係る手術用手袋１は、図３乃至図７に示す工程によって製造することができる。なお、こうした製造工程のフローチャートを図８に示す。本実施形態の製造方法では、少なくとも手掌型部１１と前腕型部１２とを有し、外面に微細な型粗面１０ａを有する手型１０を使用している。また、手型１０は陶磁器製のものを使用している。
【００２８】
まず、手型１０を下向き状態（指先が下を向く状態）とし、下降させることによって手型１０の内の手掌型部１１のみを第一容器Ｃ１に収納した第一色ゴム液Ｌ１に浸漬する（図３（ａ））。そして、一定時間浸漬した後、引き上げることによって、手掌型部１１の外面に第一色ゴム層Ｒ１を形成する（第一浸漬工程Ｐ１）（図３（ｂ））。なお、手型１０を上下動させる代わりに、第一色ゴム液Ｌ１を収納した容器Ｃを上下動させることも可能である。
【００２９】
次に、手型１０の手掌型部１１に形成された第一色ゴム層Ｒ１を生乾き状態とする（乾燥工程Ｐ２）。この乾燥工程Ｐ２は、第一色ゴム層Ｒ１を空気中に曝す自然乾燥を利用することもできるし、図４に示す如く空気Ｋの送風等の機械的乾燥を利用することもできる（図４）。
【００３０】
続いて、手型１０を再び下降させることによって手掌型部１１と前腕型部１２との双方を、第二容器Ｃ２に収納された第二色ゴム液Ｌ２に一定時間浸漬した後、引き上げる（図５（ａ））。これによって、手掌型部１１の第一色ゴム層Ｒ１の外面と前腕型部１２の外面とに第二色ゴム層Ｒ２を形成する（図５（ｂ））。（第二浸漬工程Ｐ３）。
【００３１】
次に、手型１０の外面に形成された第一色ゴム層Ｒ１と第二色ゴム層Ｒ２を、例えば図６に示す如く加熱Ｈして加硫する（加硫工程Ｐ４）。この加硫工程Ｐ４によって、第一色ゴム層Ｒ１と第二色ゴム層Ｒ２に弾力性などのゴム材特有の性質が付与される。
【００３２】
そして、手型１０の外面に形成された第一色ゴム層Ｒ１と第二色ゴム層Ｒ２を、手型１０から裏返しながら取り外す（裏返し取外し工程Ｐ５）（図７（ａ））。この裏返し取外し工程Ｐ５によって、手型１０に接し、かつ第二色ゴム層Ｒ２によって覆われていた第一色ゴム層Ｒ１が外面に現れ、第二色ゴム層Ｒ２の略半分（手掌部２を構成する部分）が第一色ゴム層Ｒ１に覆われると共に、残部（前腕部３を構成する部分）が外面に現れる（図７（ｂ））。
【００３３】
上記した複数の工程によって前記した手掌部２と前腕部３を備えた手術用手袋１が製造される。なお、本実施形態においては、さらにロールエンド工程Ｐ６を加えて、前腕部３の末端部を巻回し、ロール状のカフ部４を形成している。このロールエンド工程Ｐ６は、加硫し工程Ｐ４に先だって行うこともできるし、加硫し工程Ｐ４の後に行うこともできる（図８参照）。
【００３４】
本実施形態に係る手術用手袋の製造方法は、第一浸漬工程Ｐ１、乾燥工程Ｐ２、第二浸漬工程Ｐ３、（必要に応じ行うロールエンド工程Ｐ６、）加硫工程Ｐ４、裏返し取外し工程Ｐ５によって手術用手袋１を製造するので、容易に経済性および安全性に優れた手術用手袋１を提供することができる。
【００３５】
また、この手術用手袋の製造方法は、陶磁器製の手型１０を使用しているので、陶磁器が素材として有する外面を微細な型粗面１０ａとして利用することができ、これにより、手術用手袋１の外面に好適な微細粗面Ｓを容易に形成することができる。
【００３６】
また、上記実施形態に係る製造方法によって製造された手術用手袋１は以下の効果を発揮する。
【００３７】
手掌部２が第二色ゴム層Ｒ２に加えてその外面に一体的に積層された第一色ゴム層Ｒ１を備えるので、経済性および安全性に優れる。すなわち、手掌部２が、第一浸漬工程Ｐ１と第二浸漬工程Ｐ３によるいわゆるダブルディップ製法によって、内面側の第二色ゴム層Ｒ２と外面側の第一色ゴム層Ｒ１との二層で構成されており、従って、手術中において手掌部２の表面（第一色ゴム層Ｒ１）に損傷（ピンホールを含む）が発生すると、第一色ゴム層Ｒ１に第二色ゴム層Ｒ２が露出する。その結果、当該手術用手袋１に損傷が発生したことを極めて容易に視覚によって確認することができる。
【００３８】
そして、この視認によって、損傷した手術用手袋１を新たなものと交換することにより、損傷が発生していなくても交換する場合と比較して、使用する手術用手袋１の数を減少させることができる。その結果、手術用手袋１を無駄に使用することがなく、極めて経済的である。
【００３９】
また、この手術用手袋１は手掌部２に発生した損傷を容易に視認することができるので、損傷が発生すると同時に新たなものと交換することができる。従って、損傷したものをそのまま使い続けるといった事態を未然に防止することができるので安全性にも優れる。
【００４０】
さらに、手掌部２は第二色ゴム層Ｒ２と第一色ゴム層Ｒ１との二層構造であるため機械的強度にも優れており、よって、一層構造のものと比較して、製造過程および手術中の双方においてピンホールなどの損傷が発生し難い。これによっても安全性を高めることができる。
【００４１】
また、手掌部２の外面を褐色系第一色ゴム層Ｒ１で構成すれば、白色などと比較して光の反射が少ない。従って、手術中の強い光の反射によって従事者の目に悪影響を及ぼすことがない。また、手掌部２に付着した血液がちらついて見えてしまうことも防ぐことができる。
【００４２】
また、この手術用手袋１は前腕部３を設けているので、手術ガウンで最も汚れが気になる裾部分を確実に覆って保護することができる。従って、手術ガウンの裾部分を衛生的に保つことができる。
【００４３】
また、この手術用手袋１は、手掌部２と前腕部３の外面に、手型１０の外面に存在する微細な型粗面１０ａによって形成された微細粗面Ｓが形成されているので、この微細粗面Ｓが滑り止めの役目を果たす。これにより、手術器具を滑らせることなく安定して保持することができ、手術の安全性を確保することができる。
【００４４】
さらに、前腕部３の末端部にカフ部４を形成しており、このカフ部４はロール状であるため弾力性に富む。従って、手術ガウンの袖ジャージ上部を確実に保持して、当該袖ジャージのズレ落ちを防止することができる。
【００４５】
なお、本実施形態における手型１０は陶磁器製であるが、本発明はこれに限定されるものではなく他の材料（例えば、金属）で形成されたものを使用することができる。
【符号の説明】
【００４６】
１      手術用手袋
２      手掌部
３      前腕部
４      カフ部
１０    手型
１０ａ  型粗面
１１    手掌型部
１２    前腕型部
Ｃ１    第一容器
Ｃ２    第二容器
Ｈ    加熱
Ｋ    空気
Ｌ１    第一色ゴム液
Ｌ２    第二色ゴム液
Ｐ１    第一浸漬工程
Ｐ２    乾燥工程
Ｐ３    第二浸漬工程
Ｐ４    加硫工程
Ｐ５    裏返し取外し工程
Ｐ６    ロールエンド工程
Ｒ１    第一色ゴム層
Ｒ２    第二色ゴム層
Ｓ      微細粗面
【図１】
2014025160.tif 000003
【図２】
2014025160.tif 000004
【図３】
2014025160.tif 000005
【図４】
2014025160.tif 000006
【図５】
2014025160.tif 000007
【図６】
2014025160.tif 000008
【図７】
2014025160.tif 000009
【図８】
2014025160.tif 000010